(57)【要約】【課題】高い接触角、かつ、低い転落角を同時に付与しながら、長期にわたりこれらの撥水性を発揮し続けることのできる優れた耐久性を付与できる撥水処理剤、および、撥水処理方法を提供すること。【解決手段】撥水処理剤として、平均粒子径が１０ｎｍ未満の微粒子０．０１〜１０重量％、アミノ変性シリコーン０．００１〜１０重量％、溶媒７０〜９９．９重量％、酸０．０００１〜１重量％およびカップリング剤０．００１〜１０重量％を配合させる。本発明の撥水処理剤を基材に塗布すれば、基材に、高い接触角、かつ、低い転落角を付与することができ、長期にわたりこれらの撥水性を発揮し続けることのできる優れた耐久性を付与することができる。【選択図】なし【特許請求の範囲】
【請求項１】
平均粒子径が１０ｎｍ未満の微粒子、反応性シリコーン、溶媒および酸を含有していることを特徴とする、撥水処理剤。
【請求項２】
さらに、カップリング剤を含有していることを特徴とする、請求項１に記載の撥水処理剤。
【請求項３】
前記反応性シリコーンが、アミノ変性シリコーンであることを特徴とする、請求項１または２に記載の撥水処理剤。
【請求項４】
前記反応性シリコーンは、２５℃での粘度が５００ｍｍ２／ｓ以上であることを特徴とする、請求項１〜３のいずれかに記載の撥水処理剤。
【請求項５】
前記反応性シリコーンの配合量が、撥水処理剤の総量１００重量部に対して、０．００１〜１０重量部であることを特徴とする、請求項１〜４のいずれかに記載の撥水処理剤。
【請求項６】
平均粒子径が１０ｎｍ未満の微粒子、反応性シリコーン、溶媒および酸を含有する撥水処理剤を、基材に塗布する工程を備えていることを特徴とする、撥水処理方法。
【請求項７】
さらに、前記撥水処理剤が塗布された基材を、有機溶剤で処理する工程
を備えていることを特徴とする、請求項６に記載の撥水処理方法。
【請求項８】
さらに、前記撥水処理剤が塗布された基材を、水で処理する工程
を備えていることを特徴としている、請求項６または７に記載の撥水処理方法。
【発明の詳細な説明】
【技術分野】
【０００１】
本発明は、撥水処理剤および撥水処理方法、詳しくは、基材の撥水処理に用いられる撥水処理剤および撥水処理方法に関する。
【背景技術】
【０００２】
近年、水に対して著しい撥水性を示す超撥水性の塗料が各種提案されており、例えば、無機または有機の微粒子、カップリング剤、バインダ樹脂および溶剤を含有するはっ水塗料が、接触角１４０°以上の超撥水性を示し、このようなはっ水塗料を、例えば、各種のアンテナやケーブルなどの屋外に設置される構造物に塗布すれば、その優れた超撥水性により、水濡れ、汚れ、腐食、さらには、雪氷の付着を防止できることが記載されている（例えば、特許文献１参照。）。
【０００３】
一方、例えば、自動車のサイドミラーに用いられる撥水処理剤には、とりわけ、付着した水滴を容易に除去することのできる水滴除去性、すなわち、低い転落角（基材に水滴を静置させ、その基材を徐々に傾斜させたときに、水滴が転落し始める時の基材の角度）を有する撥水処理剤が望まれている。
【特許文献１】特開平１１−０２９７２２号公報
【発明の開示】
【発明が解決しようとする課題】
【０００４】
しかし、特許文献１に記載のはっ水塗料では、基材に、高い接触角を付与することはできても、転落角を十分に低減することができず、さらに、長期にわたって、優れた撥水性を付与することもできない。
【０００５】
本発明の目的は、高い接触角、かつ、低い転落角を同時に付与しながら、長期にわたりこれらの撥水性を発揮し続けることのできる優れた耐久性を付与できる撥水処理剤、および、撥水処理方法を提供することにある。
【課題を解決するための手段】
【０００６】
上記目的を解決するために、本発明の撥水処理剤は、平均粒子径が１０ｎｍ未満の微粒子、反応性シリコーン、溶媒および酸を含有していることを特徴としている。
【０００７】
また、本発明の撥水処理剤では、さらに、カップリング剤を含有していることが好適である。
【０００８】
また、本発明の撥水処理剤では、前記反応性シリコーンが、アミノ変性シリコーンであることが好適である。
【０００９】
また、本発明の撥水処理剤では、前記反応性シリコーンは、２５℃での粘度が５００ｍｍ２／ｓ以上であることが好適である。
【００１０】
また、本発明の撥水処理剤では、前記反応性シリコーンの配合量が、撥水処理剤の総量１００重量部に対して、０．００１〜１０重量部であることが好適である。
【００１１】
また、本発明の撥水処理方法は、平均粒子径が１０ｎｍ未満の微粒子、反応性シリコーン、溶媒および酸を含有する撥水処理剤を、基材に塗布する工程を備えていることを特徴としている。
【００１２】
また、本発明の撥水処理方法では、さらに、前記撥水処理剤が塗布された基材を、有機溶剤で処理する工程を備えていることが好適である。
【００１３】
また、本発明の撥水処理方法では、さらに、前記撥水処理剤が塗布された基材を、水で処理する工程を備えていることが好適である。
【発明の効果】
【００１４】
本発明の撥水処理剤は、平均粒子径が１０ｎｍ未満の微粒子、反応性シリコーン、溶媒および酸を含有している。そのため、本発明の撥水処理剤を基材に塗布すれば、基材に、高い接触角、かつ、低い転落角を付与することができ、長期にわたりこれらの撥水性を発揮し続けることのできる優れた耐久性を付与することができる。
【００１５】
また、本発明の撥水処理方法は、平均粒子径が１０ｎｍ未満の微粒子、反応性シリコーン、溶媒および酸を含有する撥水処理剤を基材に塗布する工程を備えている。そのため、高い接触角、かつ、低い転落角が付与された基材を得ることができる。また、長期にわたりこれら撥水性能を発揮し続けることができる優れた耐久性を有する基材を、得ることができる。
【発明を実施するための最良の形態】
【００１６】
本発明の撥水処理剤は、平均粒子径が１０ｎｍ未満の微粒子、反応性シリコーン、溶媒および酸を含有している。
【００１７】
微粒子としては、特に限定されず、例えば、無機微粒子や有機微粒子などが挙げられる。
【００１８】
無機微粒子としては、例えば、超微粒子状無水シリカ、シラス、石英ガラスなどのケイ酸系微粒子、例えば、酸化アルミニウム、酸化チタンなどの金属系微粒子などが挙げられる。
【００１９】
有機微粒子としては、例えば、ポリメタクリル酸メチルなど架橋重合体などが挙げられる。
【００２０】
これら微粒子は、単独または併用して用いることができ、好ましくは、超微粒子状無水シリカが用いられる。
【００２１】
これら超微粒子状無水シリカのなかでも、予め表面に疎水処理がなされているものが好ましく用いられ、このような予め疎水処理がなされた超微粒子状無水シリカは、市販品として入手可能であり、例えば、アエロジルＲ９７６、アエロジルＲ９７６Ｓ、アエロジルＲ８１２、アエロジルＲ８１２Ｓ、アエロジルＲＹ３００、アエロジルＲＸ３００（以上、日本アエロジル社製）、ＨＤＫ  Ｈ１８（旭化成ワッカーシリコーン社製）などが挙げられる。予め疎水処理がなされた超微粒子状無水シリカを用いることで、予め疎水処理がなされていない親水性のシリカ（表面にＯＨ基を有するシリカ）を用いるよりも、作業性および経済性の向上を図ることができる。
【００２２】
また、微粒子は、その平均粒子径、より具体的には、１次平均粒子径が、例えば、１０ｎｍ未満、好ましくは、５〜８ｎｍである。１次平均粒子径が上記範囲を上回ると、透明性が低下してしまい、視界不良など、透明性を確保できる撥水処理剤として用いることができない場合がある。
【００２３】
なお、１次平均粒子径とは、凝集状態にある見掛けの粒子径ではなく、その凝集状態における微粒子群中の１つ１つの１次粒子の平均粒子径を意味する。すなわち、微粒子は、実際には、複数の１次粒子が凝集して（つまり、互いにくっつき合って）、見掛け上、粉体を形成しているが、１次平均粒子径とは、そのような粉体の見掛けの粒子径ではなく、粉体を形成する１つ１つの１次粒子の平均粒子径を意味する。このような１次平均粒子径は、粒子が小さいために、その粒子径を確認するには、電子顕微鏡観察が唯一の直接的方法となっており、具体的には、例えば、電子顕微鏡観察によって得られる観察像を、パーソナルコンピュータに読み込み、コンピューターノギスによって、３０００個以上の粒子を測定し、その平均径を求めることにより算出することができる。
【００２４】
反応性シリコーンとしては、特に限定されず、例えば、ジメチルポリシロキサンなどのオルガノポリシロキサンの側鎖および／または末端に、反応性基が導入されている反応性シリコーンである。反応性基の導入位置により、側鎖型、両末端型、片末端型、側鎖両末端型などに分類されるが、本発明においては、いずれをも用いることができ、その目的および用途によって、適宜選択される。
【００２５】
反応性シリコーンに導入される反応性基としては、例えば、アミノ基、エポキシ基、カルボキシル基、カルビノール基、メルカプト基、フェノール基などが挙げられる。これら反応性基は、単独または２種以上併用して導入されていてもよい。
【００２６】
これら反応性基のうち、好ましくは、アミノ基が挙げられる。アミノ基が導入されるアミノ変性シリコーンであれば、その他の変性シリコーンに比べて、優れた耐久性を付与することができる。
【００２７】
アミノ変性シリコーンは、市販品として入手可能であり、例えば、信越化学工業社のカタログ（２００２年２月版、第４〜７頁）に記載されている反応性シリコーンオイルシリーズ、例えば、旭化成ワッカーシリコーン社のカタログ（２００２年１月版、第９および１０頁）に記載されている変性オイルシリーズ、例えば、東レ・ダウコーニング・シリコーン社のカタログ（１９９９年９月版、第１３および１４頁）に記載されている変性シリコーンオイルシリーズなどが挙げられる。
【００２８】
より具体的には、アミノ変性シリコーンとしては、上記のうち、例えば、ＫＦ−８０１０、Ｘ−２２−１６１Ａ、Ｘ−２２−１６１Ｂ、Ｘ−２２−１６６０Ｂ−３、ＫＦ−８００８、ＫＦ−８０１２、ＫＦ−３９３、ＫＦ−８５９、ＫＦ−８６０、ＫＦ−８６１、ＫＦ−８６７、ＫＦ−８６９、ＫＦ−８８０、ＫＦ−８００２、ＫＦ−８００４、ＫＦ−８００５、ＫＦ−８５８、ＫＦ−８６４、ＫＦ−８６５、ＫＦ−８６８、ＫＦ−８００３、Ｘ−２２−３９３９Ａ、Ｘ−２２−３９０８Ａ（以上、信越化学工業社製）、ワッカーＬ−６５２、ワッカーＬ−６５３、ワッカーＬ−６５５、ワッカーＬ−６５６、ワッカーフィニッシュＷＲ１１００、ワッカーフィニッシュＷＲ１２００、ワッカーフィニッシュＷＲ１３００、ワッカーフィニッシュＷＲ１６００、ワッカーフィニッシュＷＴ１２５０、ワッカーフィニッシュＷＴ１６５０（以上、旭化成ワッカーシリコーン社製）、ＢＹ−１６−８７２、ＳＦ−８４１７（東レ・ダウコーニング・シリコーン社製）などが挙げられる。
【００２９】
また、エポキシ基が導入されたエポキシ変性シリコーンとしては、例えば、ＫＦ−１０５（信越化学工業社製）など、カルボキシル基が導入されたカルボキシル変性シリコーンとしては、例えば、Ｘ−２２−３７０１Ｅ（信越化学工業社製）など、カルビノール基が導入されたカルビノール変性シリコーンとしては、例えば、Ｘ−２２−１６０ＡＳ（信越化学工業社製）など、メルカプト基が導入されたメルカプト変性シリコーンとしては、例えば、ＸＳ−２２−１６４Ａ（信越化学工業社製）など、フェノール基が導入されたフェノール変性としては、例えば、Ｘ−２２−１８２１（信越化学工業社製）などが挙げられる。
【００３０】
また、上記した反応性シリコーンの２５℃での粘度は、例えば、５００ｍｍ２／ｓ以上、好ましくは、６５０〜５００００ｍｍ２／ｓである。
【００３１】
また、上記した反応性シリコーンの官能基当量は、例えば、３００〜１００００、好ましくは、１０００〜５０００であり、より具体的には、アミノ変性シリコーンのアミン当量が、例えば、３００〜８０００、好ましくは、１０００〜４０００である。
【００３２】
溶媒としては、特に限定されないが、例えば、メチルアルコール、エチルアルコール、ｎ−プロピルアルコール、イソプロピルアルコールなどのアルコール類、例えば、エチレングリコール、エチレングリコールモノメチルエーテル、エチレングリコールモノエチルエーテル、ジエチレングリコールモノメチルエーテル、ジエチレングリコールモノエチルエーテルなどのグリコール類、例えば、石油系溶媒などが挙げられる。これら溶媒は、単独または併用して用いることができ、好ましくは、アルコール類が用いられる。
【００３３】
酸としては、例えば、塩酸、硫酸、硝酸などの無機酸、例えば、酢酸、ギ酸などの有機酸などが挙げられる。これら酸は、単独または併用して用いることができる。
【００３４】
また、本発明の撥水処理剤は、さらに、カップリング剤を含有していてもよい。
【００３５】
カップリング剤としては、特に限定されず、例えば、シランカップリング剤、チタンカップリング剤などが挙げられ、好ましくは、フッ素系シランカップリング剤が挙げられる。フッ素系シランカップリング剤を用いれば、その他のカップリング剤を用いるよりも、水滴の接触角を向上させることができる。
【００３６】
フッ素系シランカップリング剤としては、例えば、一般式（１）で示されるフルオロアルキルシラン化合物が挙げられる。
【００３７】
【化１】
2008038096.tif 000002
（式中、Ｙは炭素数２〜１２のフッ素化アルキル基を、Ｒは炭素数２〜４のアルキレン基を、Ｘは、同一または相異なって、炭素数１〜４のアルコキシ基、塩素原子または炭素数１〜４のアルキル基のいずれかを示す。但し、Ｘは、すべてがアルキル基である場合を除く。）
より具体的には、例えば、ＣＦ３ＣＦ２ＣＨ２ＣＨ２Ｓｉ(ＯＣ３Ｈ７)３、ＣＦ３(ＣＦ２)２ＣＨ２ＣＨ２Ｓｉ(ＯＣ３Ｈ７)３、ＣＦ３(ＣＦ２)４ＣＨ２ＣＨ２Ｓｉ(ＯＣ２Ｈ５)３、ＣＦ３(ＣＦ２)４ＣＨ２ＣＨ２ＳｉＣＨ３(ＯＣ２Ｈ５)２、ＣＦ３(ＣＦ２)４ＣＨ２ＣＨ２ＳｉＣＨ３(ＯＣ３Ｈ７)２、ＣＦ３(ＣＦ２)５ＣＨ２ＣＨ２Ｓｉ(ＯＣＨ３)３、ＣＦ３(ＣＦ２)５ＣＨ２ＣＨ２Ｓｉ(ＯＣ２Ｈ５)３、ＣＦ３(ＣＦ２)５ＣＨ２ＣＨ２ＳｉＣＨ３(ＯＣ３Ｈ７)２、ＣＦ３(ＣＦ２)７ＣＨ２ＣＨ２Ｓｉ(ＯＣ２Ｈ５)３、ＣＦ３(ＣＦ２)７ＣＨ２ＣＨ２Ｓｉ(ＯＣＨ３)３、ＣＦ３(ＣＦ２)７ＣＨ２ＣＨ２ＳｉＣＨ３(ＯＣ３Ｈ７)２などのパーフルオロアルキルアルキレンアルコキシシラン化合物が挙げられる。
【００３８】
フッ素系シランカップリング剤は、市販品として入手可能であり、例えば、東芝ＧＥシリコーン社製のカタログ（２００４年３月版、第１〜３頁）に記載されているフルオロアルキルシラン（フッ素シラン）シリーズ、例えば、信越化学工業社製のカタログ（２００２年９月版、第５頁）に記載されているシランカップリング剤（ＫＢＭシリーズ）などが挙げられる。
【００３９】
より具体的には、例えば、ＴＳＬ８２５７、ＴＳＬ８２３３、ＸＣ９５−Ａ９７１５（以上、東芝ＧＥシリコーン社製）、ＫＢＭ―７８０３（信越化学工業社製）などが挙げられる。
【００４０】
これらカップリング剤は、単独または併用して用いることができる。
【００４１】
これらカップリング剤を含有すれば、酸により、カップリング剤の加水分解を促進されて、微粒子および反応性シリコーンとカップリング剤との強固な結合を形成させることができる。
【００４２】
そして、本発明の撥水処理剤を得るには、平均粒子径が１０ｎｍ未満の微粒子、反応性シリコーン、溶媒、酸および必要によりカップリング剤を、適宜配合すればよく、例えば、上記各成分を配合した後、超音波または高速乱流エネルギなどにより、平均粒子径が１０ｎｍ未満の微粒子を分散させながら、残余の成分と混合分散させる。
【００４３】
各成分の配合割合は、得られる撥水処理剤の総量１００重量部に対して、平均粒子径が１０ｎｍ未満の微粒子が、例えば、０．０１〜１０重量部、好ましくは、０．１〜５重量部、反応性シリコーンが、例えば、０．００１〜１０重量部、好ましくは、０．００５〜５重量部、酸が、例えば、０．０００１〜１重量部、好ましくは、０．００１〜０．２重量部、必要により配合されるカップリング剤が、例えば、０．００１〜１０重量部、好ましくは、０．０１〜５重量部であり、その残量が溶媒となるように、適宜選択される。とりわけ、反応性シリコーンの配合割合が上記範囲を超える場合には、超撥水性能が低下する場合があり、上記範囲に満たない場合には、耐久性が低下する場合がある。
【００４４】
なお、本発明の撥水処理剤には、本発明の効果を阻害しない範囲において、通常添加される、例えば、粘度調整剤、酸化防止剤、紫外線吸収剤、防錆剤、香料、着色剤などの添加剤を適宜配合してもよい。
【００４５】
なお、このようにして得られる撥水処理剤は、その２次平均粒子径が、例えば、５０ｎｍ以下、好ましくは、１０〜３０ｎｍで、その頻度分布の半値幅が、例えば、２０ｎｍ以下、好ましくは、２〜１５ｎｍの微粒子の分散体として調製される。得られた撥水処理剤の２次平均粒子径が、５０ｎｍを超えると、透明性が低下して、水との接触性が低下する場合がある。
【００４６】
なお、この２次平均粒子径は、上記した１次平均粒子径と異なり、分散後の微粒子の凝集状態（見掛け）の平均粒子径であって、例えば、光子相関法（ＰＣＳ）、装置としては、シスメック社製ゼータサンザーシリーズ３０００ＨＳなどによって測定することができる。
【００４７】
また、得られた撥水処理剤の頻度分布の半値幅が、２０ｎｍを超えると、例えば、基材がミラーである場合には、ミラーの表面を処理した時に、均一な膜厚を得ることができず、透明性が低下する場合がある。なお、この分散粒度の半値幅も、２次平均粒子径と同様に、例えば、光子相関法（ＰＣＳ）、装置としては、シスメック社製ゼータサンザーシリーズ３０００ＨＳによって測定することができる。
【００４８】
そして、このようにして得られた、撥水処理剤により、基材を撥水処理するには、上記により調製した撥水処理剤を基材に塗布する。
【００４９】
基材としては、水に濡れたときに撥水性が要求されるものであれば特に限定されず、例えば、雨水のかかる屋外で用いられる部材、例えば、建造物の壁、窓、屋根、自動車のサイドミラー、路上のカーブミラーなどのミラー、自動車のフロントガラスなどのガラスなどが挙げられる。
【００５０】
基材に対する塗布は、特に限定されず、例えば、本発明の撥水処理剤をスポンジに含浸させて、そのスポンジで、基材を擦るなど、適宜公知の方法が用いられる。なお、塗布方法は、その他、例えば、刷毛塗り、スプレーコーティングなど、その目的および用途により適宜選択することができる。なお、塗布後は、常温乾燥させ、必要により、余剰の撥水処理剤を拭き取ればよい。
【００５１】
そして、本発明の撥水処理方法は、平均粒子径が１０ｎｍ未満の微粒子、反応性シリコーン、溶媒および酸を含有する撥水処理剤を基材に塗布するので、基材に撥水性を付与して、高い接触角、かつ、低い転落角が付与された基材を得ることができる。また、長期にわたりこれら撥水性能を発揮し続けることができる優れた耐久性を有する基材を、得ることができる。
【００５２】
また、本発明の撥水処理方法において、上記した塗布後に、さらに、撥水処理剤が塗布された基材を、有機溶剤で処理することもできる。
【００５３】
有機溶剤としては、上記した溶媒と同様のものが挙げられ、好ましくは、アルコール類が挙げられる。
【００５４】
塗布された基材に対する処理は、特に限定されず、例えば、撥水処理剤が塗布された基材を、５秒〜１８０分、有機溶剤中に浸漬する方法、例えば、撥水処理剤が塗布された基材に、有機溶剤を塗布した後、必要により拭き取る方法、例えば、撥水処理剤が塗布された基材に、有機溶剤をスポイトにより滴下したり、スプレーにより吹き付ける方法などが挙げられる。
【００５５】
このように、さらに、撥水処理剤が塗布された基材を、有機溶剤で処理することにより、得られる基材の耐久性を、より一層向上させることができる。
【００５６】
さらにまた、本発明の撥水処理方法において、上記撥水処理剤が塗布され、有機溶剤で処理した基材を、水で処理することもできる。
【００５７】
撥水処理剤が塗布され、有機溶剤で処理した基材に対する処理は、特に限定されず、例えば、撥水処理剤が塗布され、有機溶剤で処理した基材を、水中に、１０秒〜１８０分、浸漬する方法、例えば、撥水処理剤が塗布され、有機溶剤で処理した基材に、水を、例えば、そのまま管（ホース）から連続的に噴射する方法、または、シャワー状や霧状で連続的に噴霧（シャワーリング）する方法などが挙げられる。
【００５８】
そのまま管（ホース）から連続的に噴射する方法では、例えば、基材１ｃｍ２当たり、水が０．１〜５０ｍｌ／秒の流量となるように、設定する。
【００５９】
シャワー状や霧状で連続的に噴霧（シャワーリング）する方法では、例えば、基材１ｃｍ２当たり、シャワー状で水が０．１〜５０ｍｌ／秒の流量と、霧状で水が０．１〜５０ｍｌ／秒の流量となるように、設定する。
【００６０】
好ましくは、シャワー状で連続的に噴霧する方法が挙げられる。
【００６１】
シャワー状で連続的に噴霧すれば、処理後の基材の表面に生じる干渉縞の発生を防止でき、基材の表面を均一なものとすることができる。
【００６２】
このように、さらに、有機溶剤で処理した基材を、水で処理することにより、得られる基材の表面の耐久性を、より一層向上させることができる。
【００６３】
なお、上記説明では、撥水処理剤が塗布された基材を、有機溶剤で処理した後、水で処理したが、撥水処理剤が塗布された基材を、有機溶剤で処理せず、直接水で処理することもできる。
【実施例】
【００６４】
以下に、実施例および比較例を挙げて本発明をさらに具体的に説明するが、本発明は、これら実施例および比較例に何ら限定されるものではない。
【００６５】
実施例１
・アエロジルＲ９７６Ｓ  １次平均粒子径７ｎｍ  日本アエロジル社    １．００重量％
・ＫＦ―８６１                                                    ０．０５重量％
粘度３５００ｍｍ２／ｓ（２５℃）  アミン当量２０００  信越化学工業社
・ＴＳＬ８２３３  フッ素シラン  東芝ＧＥシリコーン社             ０．０１重量％
・９８％硫酸                                                   ０．００５重量％
・イソプロピルアルコール                                   ９８．９３９５重量％
上記組成において、各成分をイソプロピルアルコールに配合して、これを超音波分散機（日本精機社  Ｆ―５型  出力１５０Ｗ）を用いて３０分間混合分散し、撥水処理剤を得た。
【００６６】
実施例２
・アエロジルＲ８１２Ｓ  １次平均粒子径７ｎｍ  日本アエロジル社    ５．００重量％
・ＫＦ―８８０                                                      ０．３重量％
粘度６５０ｍｍ２／ｓ（２５℃）  アミン当量１８００  信越化学工業社
・９９％酢酸                                                       ０．２重量％
・エチルアルコール                                               ９４．５重量％
上記組成において、各成分をエチルアルコールに配合して、これを超音波分散機（ＳＭＴ  ＣＯＭＰＡＮＹ製  ＵＬＴＲＡ  ＳＯＮＩＣ  ＨＯＭＯＧＥＮＩＺＥＲ  ＵＨ-６００ｓ  出力６００Ｗ）を用いて２０分間混合分散し、撥水処理剤を得た。
【００６７】
実施例３
・アエロジルＲＹ３００  １次平均粒子径７ｎｍ  日本アエロジル社  ３．００重量％
・ＫＦ―８００２                                                ０．５０重量％
粘度１１００ｍｍ２／ｓ（２５℃）  アミン当量１７００  信越化学工業社  
・ＫＢＭ―３１０３Ｃ  アルコキシシラン    信越化学工業社         ０．０２重量％
・９９％ギ酸                                                     ０．０３重量％
・メチルアルコール                                             ９６．４５重量％
上記組成において、各成分をメチルアルコールに配合して、これを超音波分散機（ＳＭＴ  ＣＯＭＰＡＮＹ製  ＵＬＴＲＡ  ＳＯＮＩＣ  ＨＯＭＯＧＥＮＩＺＥＲ  ＵＨ-６００ｓ  出力６００Ｗ）を用いて８０分間混合分散し、撥水処理剤を得た。
【００６８】
実施例４
・ＨＤＫ  Ｈ１８                                                  ２．００重量％
１次平均粒子径１０ｎｍ  旭化成ワッカーシリコーン社
・Ｘ―２２―３９０８Ａ                                              ０．１重量％
粘度１００００ｍｍ２／ｓ（２５℃）  アミン当量２２００
アミノポリエーテル変性シリコーン  信越化学工業社
・３５％塩酸                                                      ０．２０重量％
・エチルアルコール                                                ９７．７重量％
上記組成において、各成分をエチルアルコールに配合して、これを超音波分散機（日本精機社  Ｆ―５型  出力１５０Ｗ）を用いて２０分間混合分散し、撥水処理剤を得た。
【００６９】
実施例５
・アエロジルＲ８１２  １次平均粒子径７ｎｍ  日本アエロジル社      ０．８０重量％
・ＢＹ-１６-８７２                                              ０．００５重量％
粘度１８０００ｍｍ２／ｓ（２５℃）  アミン当量１８００
東レ・ダウコーニング・シリコーン社
・９９％ギ酸                                                   ０．０２０重量％
・メチルアルコール                                           ９９．１７５重量％
上記組成において、各成分をメチルアルコールに配合して、これを超音波分散機（ＳＭＴ  ＣＯＭＰＡＮＹ製  ＵＬＴＲＡ  ＳＯＮＩＣ  ＨＯＭＯＧＥＮＩＺＥＲ  ＵＨ-６００ｓ  出力６００Ｗ）を用いて８０分間混合分散し、撥水処理剤を得た。
【００７０】
実施例６
・アエロジルＲＸ３００  １次平均粒子径７ｎｍ  日本アエロジル社    ４．３０重量％
・Ｘ―２２―３７０１Ｅ                                            ０．０５重量％
粘度２０００ｍｍ２／ｓ（２５℃）  カルボキシル当量４０００  
カルボキシ変性シリコーン  信越化学工業社
・３５％塩酸                                                      ０．２０重量％
・エチルアルコール                                              ９５．４５重量％
上記組成において、各成分をエチルアルコールに配合して、これを超音波分散機（日本精機社  Ｆ−５型  出力１５０Ｗ）を用いて２０分間混合分散し、撥水処理剤を得た。
【００７１】
比較例１
・アエロジルＲ８１２Ｓ  １次平均粒子径７ｎｍ  日本アエロジル社    ３．００重量％
・ＫＦ９６―３０００ｃｓ                                          ０．８０重量％
粘度３０００ｍｍ２／ｓ（２５℃）  ジメチルシリコーンオイル  信越化学工業社  
・９９％酢酸                                                      ０．０５重量％
・エチルアルコール                                              ９６．１５重量％
上記組成において、各成分をエチルアルコールに配合して、これを超音波分散機（ＳＭＴ  ＣＯＭＰＡＮＹ製  ＵＬＴＲＡ  ＳＯＮＩＣ  ＨＯＭＯＧＥＮＩＺＥＲ  ＵＨ-６００ｓ  出力６００Ｗ）を用いて２０分間混合分散し、撥水処理剤を得た。
【００７２】
比較例２
・アエロジルＲ９７６Ｓ  １次平均粒子径７ｎｍ  日本アエロジル社    １．００重量％
・ルトナールＡ２５                                                ０．０５重量％
ＢＡＳＦ  ＪＡＰＡＮ社  粘度２００００ｍｍ２／ｓ（２５℃）
ポリビニルアルキルエーテル樹脂
・９９％ギ酸                                                      ０．０８重量％
・メチルアルコール                                              ９８．８７重量％
上記組成において、各成分をメチルアルコールに配合して、これを超音波分散機（ＳＭＴ  ＣＯＭＰＡＮＹ製  ＵＬＴＲＡ  ＳＯＮＩＣ  ＨＯＭＯＧＥＮＩＺＥＲ  ＵＨ-６００ｓ  出力６００Ｗ）を用いて８０分間混合分散し、撥水処理剤を得た。
【００７３】
比較例３
・ＨＤＫ  Ｈ１８                                                  ２．００重量％
１次平均粒子径１０ｎｍ  旭化成ワッカーシリコーン社  
・日石ポリブテン  ＨＶ―１００                                    ０．５０重量％
粘度９５００ｍｍ２／ｓ（２５℃）  新日本石油化学社
・９９％ギ酸                                                      ０．０８重量％
・メチルアルコール                                              ９７．４２重量％
上記組成において、各成分をメチルアルコールに配合して、これを超音波分散機（ＳＭＴ  ＣＯＭＰＡＮＹ製  ＵＬＴＲＡ  ＳＯＮＩＣ  ＨＯＭＯＧＥＮＩＺＥＲ  ＵＨ-６００ｓ  出力６００Ｗ）を用いて１２０分間混合分散し、撥水処理剤を得た。
【００７４】
比較例４
・アエロジルＲＸ３００  １次平均粒子径７ｎｍ  日本アエロジル社    ４．００重量％
・ＫＦ９６―２００００ｃｓ                                        ０．５０重量％
粘度２００００ｍｍ２／ｓ（２５℃）  ジメチルシリコーンオイル  信越化学工業社
・３５％塩酸                                                      ０．０８重量％
・エチルアルコール                                              ９５．４２重量％
上記組成において、各成分をエチルアルコールに配合して、これを超音波分散機（日本精機社  Ｆ−５型  出力１５０Ｗ）を用いて２０分間混合分散し、撥水処理剤を得た。
【００７５】
比較例５
・アエロジルＲＸ３００  １次平均粒子径７ｎｍ  日本アエロジル社    ３．００重量％
・３５％塩酸                                                      ０．２０重量％
・エチルアルコール                                              ９６．８０重量％
上記組成において、各成分をエチルアルコールに配合して、これを超音波分散機（日本精機社  Ｆ−５型  出力１５０Ｗ）を用いて２０分間混合分散し、撥水処理剤を得た。
【００７６】
評価
１）  接触角測定
実施例１〜６および比較例１〜５の撥水処理剤を、垂直に配置した１５ｃｍ×１５ｃｍのガラスにフィンガースプレーで均一に塗布し、３０分間乾燥した。その後、接触角計（協和界面化学社製  ＣＡ−Ｓ１５０型）を用いて接触角を測定した。
【００７７】
その結果を、表１に示す。表１における接触角の評価は次の通りとした。
【００７８】
接触角が１５０度以上のもの                      ◎
接触角が１４０度以上１５０度未満のもの          ○
接触角が１３０度以上１４０度未満のもの          △
接触角が１３０度未満のもの                      ×
２）  転落角試験
実施例１〜６および比較例１〜５の撥水処理剤を、垂直に配置した１５ｃｍ×１５ｃｍのガラスにフィンガースプレーで均一に塗布し、３０分間乾燥した。その後、転落角計（ＦＴＡ社製  ＦＴＡ１２５動的接触角計）を用いて転落角を測定した。
【００７９】
その結果を、表１に示す。表１における転落角の評価は次の通りとした。
【００８０】
転落角が５度未満のもの                          ◎
転落角が５度以上１０度未満のもの                ○
転落角が１０度以上１５度未満のもの              △
転落角が１５度以上のもの                        ×
３）  耐久性試験
実施例１〜６および比較例１〜５を塗布したガラスを、４５度に傾け１０ｃｍの高さから０．０５ｇの水滴を同じ場所に落し、１０００滴落した後の接触角を測定し、これを耐久接触角とした。
【００８１】
また、上記撥水処理剤を塗布した実施例１のガラスに、イソプロピルアルコールをスポイトでガラスの表面に均一に塗布し、その後、３０分間乾燥して処理したものを、実施例７として、これの耐久接触角を上記と同様に測定した。
【００８２】
さらにまた、イソプロピルアルコールで処理した実施例７のガラスに、さらに、水を、家庭用シャワーで連続的に、ガラス１ｃｍ２に対して水の流量が１０ｍｌ／秒となるように（シャワー流量で６００Ｌ／時間）、シャワーリングし、その後、３０分間乾燥して処理したガラスを、実施例８として、これの耐久接触角を上記と同様に測定した。
【００８３】
その結果を表１に示す。表１における耐久性の評価は次の通りとした。
【００８４】
接触角が１５０度以上のもの                      ◎
接触角が１４０度以上１５０度未満のもの          ○
接触角が１３０度以上１４０度未満のもの          △
接触角が１３０度未満のもの                      ×
【００８５】
【表１】
2008038096.tif 000003